(57)【要約】【課題】比較的簡単な方法で人工歯を均一かつ画一的に研磨する。【解決手段】研磨対象とする人工歯３０を，歯頸３２側において固定する共に歯軸３３を中心として自転させながら該人工歯３０の咬合部３１側より噴射圧力０．１MPa〜０．５MPaの圧縮気体と共に研磨材，好ましくは弾性材料に砥粒を練り込み又は担持させて成る弾性研磨材を噴射する。研磨材の噴射は，人工歯３０の歯軸３３に対し０〜９０°，好ましくは１５〜７５°の傾斜角θで行い，これにより人工歯３０の咬合部３１と側面３８上で研磨材を滑動させてこれらの部分を同時に研磨する。【選択図】図３
2018191909.tif 000002
【特許請求の範囲】
【請求項１】
研磨対象とする人工歯を，歯頸側において固定すると共に歯軸を中心として自転させ，
先端を前記自転する前記人工歯の咬合部に向けると共に，軸芯を前記歯軸に対し０〜９０°の傾斜角で傾斜させたブラストノズルを介して圧縮気体と共に研磨材を噴射して，前記人工歯の前記咬合部と側面を研磨することを特徴とする人工歯の研磨方法。
【請求項２】
前記研磨材として，弾性材料内に砥粒を分散させて成る弾性研磨材，又は，弾性材料から成る核の表面に砥粒を付着させて成る弾性研磨材を使用することを特徴とする請求項１記載の人工歯の研磨方法。
【請求項３】
前記ブラストノズルの前記軸芯を，前記歯軸に対し１５〜７５°の傾斜角で傾斜させた状態で前記研磨材の噴射を行うことを特徴とする請求項１又は２記載の人工歯の研磨方法。
【請求項４】
複数の人工歯を，共通の移動軌跡上を移動させると共に，複数の前記人工歯に共通の前記ブラストノズルの先端を，前記移動軌跡上の所定位置である加工位置に向けて配置することにより，前記ブラストノズルの先端が，前記加工位置にある前記人工歯の前記咬合部に向くように構成したことを特徴とする請求項１〜３いずれか１項記載の人工歯の研磨方法。
【請求項５】
前記人工歯の前記歯頸側に，自転軸となる支軸を前記歯軸と同軸に取り付ける工程を含み，
前記人工歯が歯頸側において開口する中空部を備えた人工歯であり，
１００℃以下の温度で軟化する熱可塑性材料を加熱軟化させ、研磨対象とする前記人工歯の歯頸側より前記中空部に充填し、前記支軸の一端を軟化した前記熱可塑性材料に挿入した後、前記熱可塑性材料を冷却硬化させることにより、前記人工歯に前記支軸を取り付けることを特徴とする請求項１〜４いずれか１項記載の人工歯の研磨方法。
【請求項６】
前記人工歯が，無機充填材を含む樹脂製の臼歯単冠クラウンの人工歯であることを特徴とする請求項１〜５いずれか１項記載の人工歯の研磨方法。
【請求項７】
人工歯を歯頸側において固定するヘッド部を備え，前記ヘッド部に固定された前記人工歯を，歯軸を中心に自転させる支持具と，
前記支持具の前記ヘッド部に固定される前記人工歯の咬合部の配置位置に先端を向けると共に，前記ヘッド部の回転軸に対し０〜９０°の傾斜角で傾斜した軸芯を有し，圧縮気体と共に研磨材を噴射するブラストノズルを備えることを特徴とする人工歯の研磨装置。
【請求項８】
前記ヘッド部の回転軸に対する前記ブラストノズルの前記軸芯の傾斜角が，１５〜７５°であることを特徴とする請求項７記載の人工歯の研磨装置。
【請求項９】
同一の移動軌跡上を移動する複数の前記ヘッド部を備え，
前記ヘッド部の前記移動軌跡上の所定位置である加工位置に先端を向けて配置された，前記複数の前記ヘッド部に共通の前記ブラストノズルを備えることを特徴とする請求項７又は８記載の人工歯の研磨装置。
【発明の詳細な説明】
【技術分野】
【０００１】
本発明は，人工歯の研磨方法及び研磨装置に関し，より詳細には圧縮気体と共に研磨材を噴射して行うブラスト加工によって行う人工歯の研磨方法及び研磨装置に関する。
【背景技術】
【０００２】
クラウン等の人工歯は，成形後，患者の口内に装着する前に口腔内に接する部分の表面を光沢面や鏡面に仕上げ研磨することで，見た目の美しさが増すだけでなく，装着感の向上や歯垢等の汚れの付着防止等にも資することができる。
【０００３】
このような人工歯の仕上げ研磨は，通常，資格を持った歯科技工士がルータ等の回転工具を使用して１つ１つ手作業により行い，人工歯のうちの研磨箇所の形状等に合わせて異なる形状のビットやブラシ，ドレッサー（砥石）等に付け替える等して研磨を行っているが，歯科技工士個人の熟練度や技量の相違，使用する研削材や使用器具の相違等により，仕上がり時間や仕上げ精度にはばらつきが生じる。
【０００４】
また，研磨の仕上がり判断は各歯科技工士が行うため，仕上がりの精度を高めようと過剰に研磨してしまうと人工歯の形状を変化させてしまう場合もあり，このような過剰な研磨が行われた場合，装着時における噛み合わせ不良や，人工歯の強度の低下等が生じる場合もあり，仕上がりの見極めが難しい。
【０００５】
特に，近年，保険診療の適用対象に含まれることとなったハイブリッドレジンと呼ばれる樹脂製のＣＡＤ／ＣＡＭ冠等のような樹脂製のクラウンでは，薄肉化による強度低下は，装着後の割れや欠けにつながるおそれがある。
【０００６】
このように，個々の歯科技工士による手作業での研磨を行う場合，歯科技工士毎に仕上がり精度にばらつきが生じ，仕上がり状態の画一化，標準化が困難であるだけでなく，人工歯を一つ一つ手作業で研磨する作業は長時間を要し，歯科技工士に多大な労力負担を強いるものとなっている。
【０００７】
そのため，このような人工歯の研磨を人手によらずに自動で画一的，かつ定量的に行うことができる研磨装置に対する要望は大きい。
【０００８】
このような研磨装置１００として，後掲の特許文献１には，図５に示すように第１回転軸１０１の回転に伴って第１回転軸１０１の周りを公転しながら自転する第２回転軸１０２を設け，この第２回転軸１０２の先端に取り付けた旋回翼状のホルダ１０３の先端に，治具１４５に取り付けた人工歯１３０を固定すると共に，研磨槽１０４に充填した研磨材１６０内に前記ホルダ１０３を埋没させた状態で，前記第２回転軸１０２を自転させると共に公転させるようにしたものが提案されている。
【０００９】
この構成により，前記ホルダ１０３に固定された人工歯１３０は，ホルダ１０３の回転に伴って研磨槽１０４内に貯留されている研磨材１６０内を移動することで，研磨材１６０との接触により研磨されるようになっている。
【先行技術文献】
【特許文献】
【００１０】
【特許文献１】特開２０１５−２２３３２５公報
【発明の概要】
【発明が解決しようとする課題】
【００１１】
以上で説明した特許文献１に記載の研磨装置１００では，この研磨装置１００を一定時間継続して作動させておくことで，複数の人工歯１３０を同時に，かつ，同様の仕上がりで研磨することができる。
【００１２】
しかし，上記構成による研磨では，研磨槽１０４内に充填された研磨材１６０は，粒子相互間の吸着力によって流動し難い状態となっていることから，人工歯１３０が研磨材１６０内を通過しても，人工歯１３０の表面に形成されている凹部内には研磨材が入り込み難く，また，一旦凹部内に入り込んだ研磨材はその場に滞留することで凹部内の研磨が行われ難くなっている。
【００１３】
そのため，図６（Ａ）に示すように臼歯を模した人工歯１３０の咬合面１３１のように，凸部である咬頭１３１ａや，凹部である裂溝１３１ｂを備えた人工歯１３０では，咬合面１３１中の咬頭１３１ａの部分は研磨され易いが，裂溝１３１ｂの部分には研磨が及び難く，咬頭１３１ａの研磨状態を基準に研磨を行えば裂溝１３１ｂの部分に磨き残しが生じ，研磨装置１００を使用した研磨後に，再度，極細のビットやロビンソンブラシ等を装着したルータ等を使用した手作業によって裂溝１３１ｂ部分を別途研磨する必要が生じる。
【００１４】
一方，裂溝１３１ｂが十分に研磨されるまで研磨装置１００による研磨を行えば，咬頭１３１ａや側面１３８が過剰に研磨されてしまい，変形による強度低下や装着時の咬み合わせが変化してしまうおそれがある。
【００１５】
また，図６（Ｂ）に断面で示すように人工歯１３０がクラウン（歯冠）である場合，クラウン１３０の中空部１３６（装着時に支台歯１７０が挿入される部分）の内壁１３７にまで研磨が及ぶと，支台歯１７０にクラウンを被せた際に，支台歯１７０の軸面１７１とクラウン１３０の内壁１３７間に隙間が生じ，装着後のクラウン１３０の外れや動揺の原因となる。
【００１６】
そのため，前掲の特許文献１に記載の方法で研磨を行う場合には，クラウン１３０の中空部１３６内に研磨材１６０が入り込まないよう，中空部１３６を密閉する必要があると共に，研磨槽１０４内で回転させた際に研磨材との接触により受ける大きな抵抗によってもホルダ１０３からクラウン１３０が外れないよう，強固に固定しておく必要がある。
【００１７】
このような中空部１３６の密閉と強固な固定を行うために，前掲の特許文献１に記載の構成では，図５中に拡大図で示すように支軸１４５ｂの先端に石膏支台１４５ａを一体的に設けた治具１４５を準備し，この治具１４５の石膏支台１４５ａにクラウン１３０を被せて接着固定すると共に（特許文献１［0018］欄），この治具１４５の支軸１４５ｂをホルダ１０３に設けた取付孔（図示せず）内にボルト止めすることで，ホルダ１０３に対してクラウン１３０を強固に取り付けており，治具１４５と人工歯を着脱する作業，及び，クラウン１３０をホルダ１０３に着脱する作業が煩雑であると共に，強固に接着された治具１４５を取り外した後にクラウン１３０の中空部１３６内に残った石膏支台１４５ａの残部や接着剤を除去する作業が必要となり煩雑である。
【００１８】
更に，人工歯がクラウン１３０である場合，クラウン１３０の周縁部分を成すマージン部１３４〔図６（Ａ），（Ｂ）参照〕の形状は特に重要で，マージン部１３４と支台歯１７０との間に浮きや段差が生じると，この部分に歯垢が溜まり，歯槽膿漏の発生原因等ともなることから，マージン部１３４は，クラウン１３０を支台歯に被せた際，図６（Ｂ）に示すように支台歯との境界を封鎖するよう，マージン部１３４から支台歯に向かって連続的に移行する形状となっていなければならない。
【００１９】
また，マージン部１３４は，他の部分に比較して肉厚が薄くなる部分であると共に，割れや欠けの起点となり易い，縁１３５の部分を構成するものであり，特に樹脂製のクラウン１３０では強度を維持するためにマージン部１３４の肉厚を確保する必要がある。
【００２０】
しかし，特許文献１に記載の研磨方法では，石膏支台１４５ａに被せたクラウンを，研磨材１６０中で歯軸１３３に対し直交方向に移動させていることから，マージン部１３４や石膏支台１４５ａに対し研磨材が直交方向に衝突することで，比較的低硬度の石膏で作られている石膏支台１４５ａが削られてマージン部１３４の先端（縁１３５）と石膏支台１４５ａ間に段差が生じ，この段差部分に沿って研磨材１６０が移動することでマージン部１３４の先端（縁１３５）が他の部分に比較して大きく削り取られることとなる。そのため，このようにしてマージン部１３４の縁１３５が削られたクラウン１３０は，支台歯１７０に装着した際に縁１３５の部分に段差が生じる。
【００２１】
また，この研磨方法では，移動方向に対し直交方向に配置されている人工歯１３０の側面１３８が，移動方向に対して平行に配置されている咬合面１３１に比較して研磨され易くなっていることから，側面の研磨が進行し易く，従って，マージン部１３４が薄肉化され易い。
【００２２】
しかも，研磨槽１０４内に充填された研磨材１６０との接触により大きな回転抵抗を受けているホルダ１０３を回転させるには，高トルクを発生するモータＭを装備する必要があると共に，モータＭの出力をホルダ１０３に伝達するための高強度の動力伝達機構や回転軸（１０１，１０２）を装備する必要があり，装置全体が大掛かりで高価となると共に，大電力を消費するためにランニングコストが嵩む。
【００２３】
なお，上記説明では，人工歯がクラウンである場合のように患者ごとに個別に製作されたものを対象とする場合を例に挙げて説明したが，義歯床に取り付けて使用する人工歯のように工場にて金型を使用して大量生産される人工歯においても，金型から取り出した後の研磨等，工場内における生産過程において研磨され，あるいは義歯床に取り付ける際の微調整等に伴う再研磨等において同様に研磨が必要となる場合がある。
【００２４】
そこで本発明は，上記従来技術における欠点を解消するために成されたものであり，比較的簡単な方法で人手によらず人工歯を均一かつ画一的に研磨することができると共に，特にクラウンに適用した場合，装着時のがたつきや揺動の発生，割れ，欠け等の原因となるクラウン内部の研磨やマージン部分の過剰な研磨等を防止しつつ，人工歯全体を均一かつ定量的に研磨することができる人工歯の研磨方法及び研磨装置を提供することを目的とする。
【課題を解決するための手段】
【００２５】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【００２６】
上記目的を達成するための，本発明の人工歯の研磨方法は，
研磨対象とする人工歯３０を，歯頸３２側において固定する共に歯軸３３を中心として自転させ，
先端２０ａを前記自転する前記人工歯３０の咬合部３１に向けると共に，軸芯２４を前記歯軸３３に対し０〜９０°の傾斜角θで傾斜させたブラストノズル２０を介して圧縮気体，好ましくは噴射圧力０．１MPa〜０．５MPaの圧縮気体と共に研磨材６０を噴射して，前記人工歯３０の前記咬合部３１と側面３８を研磨することを特徴とする（請求項１：図３参照）。
【００２７】
なお，本発明において「歯軸３３」とは歯根を含めた歯の長軸を，「咬合部３１」とは上下の歯のかみ合い側の端部であり，切歯における切端，犬歯の先端，臼歯の咬合面を指し，「歯頸３２」とは前記咬合部３１とは反対側の人工歯の端部をそれぞれ指す。
【００２８】
上記の研磨方法において，前記研磨材６０として，弾性材料内に砥粒を分散させて成る弾性研磨材，又は，弾性材料から成る核の表面に砥粒を付着させて成る弾性研磨材の使用が好ましい（請求項２）。
【００２９】
また，前記ブラストノズル２０の前記軸芯２４は，前記歯軸３３に対し１５〜７５°の傾斜角θで傾斜させた状態で前記研磨材６０の噴射を行うことが好ましい（請求項３）。
【００３０】
更に，複数の人工歯３０を，共通の移動軌跡上を移動させると共に，複数の前記人工歯３０に共通の前記ブラストノズル２０の先端２０ａを，前記移動軌跡上の所定位置である加工位置Ｐに向けて配置することにより，前記ブラストノズル２０の先端２０ａが，前記加工位置Ｐにある前記人工歯３０の前記咬合部に向くように構成するものとしても良い（請求項４）。
【００３１】
上記研磨方法には，前記人工歯３０の前記歯頸３２側に，自転軸となる支軸４５ｂを前記歯軸３３と同軸に取り付ける工程を含めるものとしても良く，この場合，前記人工歯３０を例えばクラウン（歯冠）のように歯頸３２側において開口する中空部３６を備えたものとすると共に，１００℃以下，一例として６０℃程度の温度で軟化する合成樹脂や，天然樹脂，ワックス，あるいは蝋等を配合した熱可塑性材料を加熱軟化させ，研磨対象とする前記人工歯３０の歯頸３２側より前記中空部３６に充填し，前記支軸４５ｂの一端を軟化した前記熱可塑性材料に挿入した後，例えばコールドスプレーによる冷却剤の噴射によって前記熱可塑性材料を冷却硬化させて支台４５ａを形成することで，前記人工歯３０に前記支軸４５ｂを取り付けることが好ましい。（請求項５）
【００３２】
なお，本発明の研磨方法は，特に樹脂製の臼歯単冠クラウン（請求項６）に適用するに適したものである。
【００３３】
また，本発明の人工歯用研磨装置１は，
人工歯３０を歯頸３２側において固定するヘッド部４１を備え，前記ヘッド部４１に固定された前記人工歯３０を，歯軸３３を中心に自転させる支持具４０と，
前記支持具４０の前記ヘッド部４１に固定される前記人工歯３０の咬合部３１の配置位置に先端２０ａを向けると共に，前記ヘッド部４１の回転軸４２に対し０〜９０°の傾斜角θで傾斜した軸芯２４を有し，圧縮気体と共に研磨材を噴射するブラストノズル２０を備えることを特徴とする（請求項７：図１及び図３参照）。
【００３４】
前記ヘッド部４１の回転軸４２に対する前記ブラストノズル２０の前記軸芯２４の傾斜角θは，好ましくは１５〜７５°である（請求項８）。
【００３５】
更に，前記研磨装置１は，同一の移動軌跡上を移動する複数の前記ヘッド部４１，図示の例ではヘッド部４１を備えた複数の支持具４０を備え，
前記ヘッド部４１の前記移動軌跡上の所定位置である加工位置Ｐに先端２０ａを向けて配置された，前記複数の前記ヘッド部４１に共通の前記ブラストノズル２０を備えるものであっても良い（請求項９）。
【発明の効果】
【００３６】
以上で説明した本発明の構成により，本発明によれば以下の顕著な効果を得ることができた。
【００３７】
研磨対象とする人工歯３０を，歯頸３２側において固定する共に歯軸３３を中心として自転させ，前記人工歯３０の咬合部３１に先端２０ａを向け，軸芯２４を前記歯軸に対し０〜９０°の傾斜角θで傾斜させたブラストノズル２０を介して研磨材を噴射することで，人工歯３０の咬合部３１側から側面３８にかけての部分を同時に研磨することができた。
【００３８】
しかも，このようにして噴射された研磨材は，人工歯３０の表面にある凹部に対しても入り込みやすく，表面に凹凸を有する人工歯３０であっても均一に研磨することができると共に，前記噴射方向で研磨材を噴射することで，図４（Ａ）に示すように，人工歯３０の側面３８を，咬合部３１側から歯頸３２側に向かって移動する研磨材の流れが生じることから，研磨対象とする人工歯３０がクラウン（歯冠）である場合であっても，中空部３６内に研磨材が入り込み難く，中空部３６の内壁３７が研磨されることにより生じる装着時のがたつきの発生を防止することができた。
【００３９】
また，前述したように人工歯３０の側面３８上を移動する研磨材は，咬合部３１側から歯頸３２側に移動するため，マージン部３４や，マージン部３４の端部（縁３５）が過剰に削られることを防止でき，過剰研磨による薄肉化に伴う強度低下，装着時に支台歯との間に生じる段差の発生を防止でき，強度低下に伴う装着後の割れや欠けの発生，段差の発生に伴う歯垢の付着やこれに伴う歯槽膿漏の発生を好適に防止できた。
【００４０】
前述した研磨材６０として弾性研磨材を使用する場合，弾性研磨材の構成部材である弾性体が人工歯３０との衝突時の衝撃を吸収することで，研磨材６０が人工歯の表面に沿って滑るように移動（滑動）し易くなり，過剰な研磨を防止しつつ人工歯３０の表面をより簡単に光沢面や鏡面等に研磨することができ，特に，ブラストノズル２０の前記軸芯２４を，前記歯軸３３に対し１５〜７５°の傾斜角θで傾斜させた構成では，研磨材６０が人工歯３０の咬合部（咬合面）３１と側面３８のいずれに対しても傾斜した角度で入射されることとなるため，研磨材６０を人工歯３０の表面で滑動させ易く，鏡面等への研磨がより一層容易であった。
【００４１】
更に，複数の人工歯３０を共通の移動軌跡上を移動させると共に，前記複数の人工歯３０に共通の前記ブラストノズル２０の先端２０ａを，前記移動軌跡上の所定位置である加工位置Ｐに向けて配置することにより，前記加工位置Ｐにおいて前記ブラストノズル２０の先端２０ａが，加工位置Ｐに移動した人工歯３０の前記咬合部３１に向くようにした構成では，複数の人工歯３０を連続して研磨することが可能であり，大幅に生産性を向上させることができた。
【００４２】
更に，１００℃以下の温度で軟化する熱可塑性材料で前記人工歯３０の歯頸３２側に自転軸となる支軸４５ｂを取り付けた構成では，支軸４５ｂの取り付けが容易であると共に，冷却された熱可塑性材料がクラウンである人工歯３０の中空部３６を密封する支台４５ａとなって中空部３６に対する研磨材の浸入を防止することができ，しかも研磨が完了した後には，１００℃以下の加熱，例えば，温水あるいは熱水による洗浄で支台４５ａが軟化あるいは溶融することで支台４５ａや支軸４５ｂの除去を容易に行うことができた。
【００４３】
なお，圧縮気体と共に研磨材６０を噴射する本発明の研磨方法では，前述したように人工歯３０の表面に生じた凹部にも研磨材が容易に入り込んで研磨が行われるため，研磨対象とする人工歯３０が臼歯の人工歯である場合のように，咬合部（咬合面）３１に咬頭３１ａや裂溝３１ｂ等の凹凸を有する人工歯３０であっても，凸部である咬頭３１ａと凹部である裂溝３１ｂとを均等に研磨することができ，凹部である裂溝３１ｂを別途手磨きすることなく，また，凸部である咬頭３１ａを過剰に研磨することなしに，１台の研磨装置による研磨によって，人工歯３０の全体を均一に研磨することができた。
【００４４】
そのため，本発明の研磨方法及び研磨装置は，比較的軟質な材料であるために過度に研磨され易く，かつ，過度に研磨された場合に強度の低下が生じ得る樹脂製の人工歯の研磨に使用するに好適であり，２０１４年４月１日に先進医療から保険収載された結果，需要の増大に伴う大量研磨の要望の高いハイブリッドレジン製のＣＡＤ／ＣＡＭ冠の研磨に好適に対応し得る。
【図面の簡単な説明】
【００４５】
【図１】本発明の研磨装置の正面透視図。
【図２】本発明の研磨装置の側面透視図。
【図３】本発明の研磨方法の説明図。
【図４】クラウン（歯冠）に対する研磨の説明図であり，（Ａ）は本発明の条件で研磨した場合，（Ｂ）は本発明の範囲から外れた条件で研磨した場合。
【図５】従来の研磨装置（特許文献１）の説明図。
【図６】人工歯の説明図であり，（Ａ）は臼歯クラウンの正面図，（Ｂ）は臼歯クラウンの断面図。
【発明を実施するための形態】
【００４６】
次に，本発明の実施形態につき添付図面を参照しながら以下説明する。
【００４７】
〔研磨対象〕
本発明の研磨方法による研磨対象は，歯科用の人工歯であり，歯科用の人工歯であればその種類に拘わらず，各種の人工歯に対し適用可能である。
【００４８】
このような人工歯の種類としては，クラウン（歯冠）やブリッジのように，支台歯に直接装着される人工歯の他，義歯（入れ歯）に使用する人工歯のように，義歯床に埋め込んで使用するものや，インプラントに使用する人工歯のように，アバットメントを介して人工歯根上に取り付ける上部構造としての人工歯等，支台歯以外の部材を介して患者に装着されるものも含むが，好ましくは，クラウン（歯冠）やブリッジ，インプラントの上部構造としての人工歯のように，歯頸３２側において開口する中空部３６を備えた人工歯３０を対象とする。
【００４９】
また，人工歯の種類としては，自然歯の種類に対応して切歯，犬歯，臼歯を模したものがあるが，これらはいずれも本願における研磨方法による処理対象である。
【００５０】
また，人工歯の材質として，金属，セラミックス，樹脂等の各種材質のものがあるが，本発明の方法はこれらのいずれの材質の人工歯に対しても適用可能であり，人工歯として既知の各種材質の人工歯に対し適用可能である。
【００５１】
なお，人工歯の材料の相違による耐久性は，前述した金属やセラミックス製のものに対し，樹脂製のものが最も劣り，この傾向は，ハイブリッドレジン等と呼ばれる，合成シリカやセラミックス製のフィラー等を配合して耐摩耗性を向上させた複合樹脂製のものであっても同様であることから，過剰な研磨による薄肉化による強度低下等の影響は，ハイブリッドレジン製のものを含め樹脂製の人工歯において最も顕著に表れる。
【００５２】
そして，薄肉化による強度低下は，一般に，支台歯を挿入するための中空部３６を備えた，内部が空洞となっているクラウン（歯冠）において顕著に生じる問題であると共に，研磨むらは，咬合面３１に凸部である咬頭３１ａと，凹部である裂溝３１ｂが存在する，臼歯を模した人工歯において生じ易い。
【００５３】
従って，これに限定するものではないが，臼歯の人工歯のように凹凸のある人工歯であってもむらなく均一に研磨することができ，かつ，クラウンを適用対象とする場合であっても後述するように中空部３６内が研磨され難く，また，後述するようにマージン部３４の過剰な研磨等を防止することのできる本発明の研磨方法は，樹脂製の臼歯クラウン，特に，先端医療から保険適用への移行により需要が増大したことで，大量研磨の需要が増大しているハイブリッドレジン製のＣＡＤ／ＣＡＭ冠の研磨に適している。
【００５４】
以下の説明において，特に説明のない場合，本発明の研磨方法をハイブリッドレジン製のＣＡＤ／ＣＡＭ冠（臼歯）を研磨対象とする場合を例として説明する。
【００５５】
〔研磨装置〕
（１）全体構成
本発明の研磨方法に使用する研磨装置１の構成例を図１及び図２に示す。
【００５６】
図１及び図２に示す研磨装置１は，圧縮気体（圧縮空気）と共に研磨材を噴射して被加工物を加工する，所謂「ブラスト加工装置」であり，構成機器を収容すると共に内部に加工室１１となる空間が形成されたキャビネット１０を備え，このキャビネット１０内に形成された加工室１１内で研磨対象である人工歯３０に対し，圧縮気体と共に研磨材を噴射するブラストノズル２０を備えている。
【００５７】
この加工室１１は，その下部が逆台形状に形成されており，ブラストノズル２０を介して噴射された研磨材６０を捕集するためのホッパ１２が形成されており，加工室１１内で噴射され落下した研磨材６０がこのホッパ１２内に回収されると共に，回収された研磨材６０を，研磨材導入管１３を介して再度，ブラストノズル２０より噴射することができるように構成されている。
【００５８】
図示の実施形態において，このブラスト加工装置は，図２中に拡大断面図で示したサクション式のブラストノズル２０を備えた，所謂「サクション式」と呼ばれる型式のもので，ブラストノズル２０の後端より導入した圧縮気体をジェット２１よりノズルチップ２２に向けて噴射することにより混合室２３内に負圧を生じさせ，この負圧によって研磨材導入管１３を介してホッパ１２内の研磨材６０を吸入する共に，吸入した研磨材６０を混合室２３内で圧縮気体と合流させてノズルチップ２２より噴射することができるように構成されている。
【００５９】
このように，図示の実施形態では，本発明の研磨装置１をサクション式のブラスト加工装置として構成した例を示したが，本発明の研磨装置で使用するブラスト加工装置としては，図示したサクション式の構成に代えて，既知の各種のブラスト加工装置の構成を採用することができる。
【００６０】
このようなブラスト加工装置としては，キャビネット１０の上部に配置した図示せざる研磨材タンクから落下した研磨材を圧縮気体に乗せて噴射する重力式のブラスト加工装置，研磨材が投入されたタンク内に圧縮気体を導入し，別途与えられた圧縮気体供給源からの圧縮気体流に研磨材タンクからの研磨材流を合流させて噴射する直圧式のブラスト加工装置，及び，上記直圧式の圧縮気体流を，ブロワーユニットで発生させた気体流に乗せて噴射するブロワー式ブラスト加工装置等が市販されているが，これらはいずれも本発明の研磨装置１における研磨材加速装置の構成として採用可能である。
【００６１】
なお，図１及び図２中の符号１４は集塵機であり，排気管１５を介して加工室１１内の空気を吸引して排気中に混入する粉塵を集塵機１４内に設けたフィルタ１４ａに捕集した後，粉塵の除去された清浄な空気を排気するように構成されている。
【００６２】
（２）支持具
本発明の研磨方法では，研磨対象とする人工歯３０は，図３に示すように歯頸３２側を固定する共に歯軸３３を中心として自転させ，この自転する前記人工歯３０の咬合部３１に向けて，圧縮気体と共に研磨材を噴射する。
【００６３】
このような状態での研磨材の噴射を可能とするため，本発明の研磨方法に使用する研磨装置１では，前述した加工室１１内に，人工歯３０を支持すると共に歯軸３３を中心に自転させるための支持具４０を備える。
【００６４】
この支持具は，図１中に拡大図で示したように，研磨対象とする人工歯３０を取り付ける，回転するヘッド部４１を有し，このヘッド部４１の回転軸４２と，人工歯３０の歯軸３３とが同一軸線上の配置されるようにヘッド部４１に対し人工歯３０を取り付けることで，研磨対象とする人工歯３０を所定位置に固定すると共に，歯軸３３を中心として自転させることができるようにしている。
【００６５】
このヘッド部４１に対する人工歯３０の取り付けは，前述のブラストノズル２０より噴射された圧縮気体と研磨材との混合流体の吹き付けによっても人工歯３０を固定した状態に維持し得るものであれば如何なる方法で取り付けるものとしても良く，図示の実施形態では，一例として支台４５ａと支軸４５ｂを備えた治具４５を用意して，この治具４５の支台４５ａに人工歯３０を被せることにより人工歯３０の歯頸３２側を治具４５に固定すると共に，この治具４５を，支持具４０のヘッド部４１に設けた機械式チャック４３やマグネットチャック（図示せず）に取り付けて固定している。
【００６６】
人工歯３０に対する治具４５の取り付けは，従来技術で説明したように，石膏支台を備えた治具に人工歯を，接着剤を使用して固定するものとしても良いが，研磨対象とする人工歯３０がクラウン（歯冠）のように歯頸３２側で開口する中空部３６を備えるものである場合，人工歯３０の歯頸３２側から１００℃以下，一例として６０℃程度の温度で軟化する合成樹脂や，天然樹脂，ワックス，あるいは蝋等を配合した熱可塑性材料を加熱により軟化させた状態で中空部３６に充填し、これに支軸４５ｂを挿入した後、例えばコールドスプレーによる冷却剤の噴射によって熱可塑性樹脂材料を中空部３６内で冷却硬化することにより前述した支台４５ａを形成することで，人工歯３０に前述した支台４５ａと支軸４５ｂを備えた冶具４５を固定することもできる。
【００６７】
このように中空部３６に充填した熱可塑性材料によって支台４５ａを形成することで，熱可塑性材料の硬化によって人工歯３０を強固に固定することができると共に，研磨を終了した後には，１００℃以下の温度での加熱，例えば温水や熱水による洗浄によって支台４５ａを構成する熱可塑性材料を軟化又は溶融することで治具４５を容易に取り外すことが可能となる。
【００６８】
本実施形態の研磨装置１では，前述した支持具４０を，更にターンテーブル５０の周縁部に複数等間隔に立設し，このターンテーブル５０を回転させることにより，各支持具４０のヘッド部４１が，同一の移動軌跡上を移動することができるように構成した。
【００６９】
このように構成することで，各支持具４０のヘッド部４１のそれぞれに人工歯３０を取り付けておくことで，ターンテーブル５０の回転に伴い，ヘッド部４１に取り付けられた人工歯３０を，移動軌跡上の所定位置に設けた加工位置Ｐに順次移動させることができるように構成した。
【００７０】
このターンテーブル５０の回転は，取り付けた支持具４０の数に応じた所定の角度毎に，１個の人工歯の研磨に要する時間隔で間欠的回転するようにして，前述した加工位置Ｐに移動された人工歯３０を順次，１個ずつ研磨するように構成するものとしても良く，又は，前述したターンテーブル５０を所定の回転速度で連続して回転させることにより，前記加工位置Ｐを通過する人工歯に順次研磨材を吹き付けることで，複数の人工歯３０を同時に加工するように構成しても良い。
【００７１】
一例として，本実施形態にあっては，ヘッド部４１，従って，各人工歯３０を４〜１００min-1（rpm）の回転速度で自転させると共に，ターンテーブル５０を，各人工歯の設定加工時間（一例として各２分）毎に７２°の角度で回転させることで，各人工歯３０をそれぞれ加工位置Ｐに２分ずつ配置して研磨するように構成したが，この構成に代え，ターンテーブル５０を所定の回転速度で連続して回転させることにより，複数の人工歯を同時に研磨するように構成しても良い。
【００７２】
（３）ブラストノズルの配置
支持具４０のヘッド部４１に取り付けた人工歯３０に研磨材を噴射する前述のブラストノズル２０は，図３に示すように，その先端２０ａを，前述した支持具４０のヘッド部４１上に取り付けられる人工歯３０の咬合部（咬合面）３１に向けていると共に，ヘッド部４１の回転軸４２，従って人工歯３０の歯軸３３に対するブラストノズル２０の軸芯２４の傾斜角θが，０〜９０°となるように配置されている。
【００７３】
すなわち，本発明の研磨装置１において前述したブラストノズル２０の配置範囲は，図３中に太線の矢印で示した範囲となる。
【００７４】
好ましくは，前述の傾斜角θを更に１５〜７５°とし，人工歯３０の咬合面３１及び側面３８のいずれに対しても角度を付けて研磨材が入射されるようにすることが好ましい。
【００７５】
加工室１１内に，単一の支持具４０を設ける構成では，図３に示したように，１つの支持具４０に対してのみブラストノズル２０を前述した位置及び角度で配置するが，前述したようにターンテーブル５０の周縁部に複数の支持具４０を等間隔で立設した本実施形態の研磨装置１の構成では，前述したブラストノズル２０の先端２０ａを，ヘッド部の移動軌跡上の所定位置に設けた加工位置Ｐに向けて配置し，各支持具４０上に取り付けられている複数の人工歯３０のうち，前述した加工位置Ｐに移動した人工歯３０に対し，前述した向き及び角度でブラストノズル２０の先端２０ａが向けられるように構成している。
【００７６】
〔研磨条件〕
（１）使用する研磨材
以上で説明した研磨装置１を使用して行う本発明の人工歯の研磨方法に使用する研磨材としては，既知の各種の研磨材を使用することができ，金属系，鉱物系，セラミックス系，樹脂系，ガラス系，植物系の各種砥粒は，いずも本発明の研磨方法に使用することができ，研磨対象とする人工歯の材質や仕上げの状態に応じて研磨材の材質や粒径を適宜選択可能である。
【００７７】
好ましくは，本発明の研磨方法に使用する研磨材としては，弾性研磨材を使用することが好ましい。
【００７８】
この弾性研磨材としては，弾性材料から成る核の表面に砥粒を付着させた構造を有するもの，又は，弾性材料中に砥粒を練り込む等して分散させたものがあるが，本発明の研磨方法では，いずれの構造の弾性研磨材共に使用可能である。
【００７９】
また，弾性研磨材に使用する弾性材料としては，ゴムやエラストマーの他，ゼラチンやグルコマンナンによって構成されたもの等，各種のものが提案されているが，本発明の研磨方法では，前記材質のものは勿論，その他の弾性材料を使用した既知の各種の弾性研磨材が使用可能である。
【００８０】
弾性研磨材を使用する場合，使用する弾性研磨材の粒径は特に限定されないが，好ましくは，平均粒径２００〜１０００μmのものを使用することで，臼歯のように咬合面に裂溝のような凹部が存在する人工歯を研磨対象とした場合であっても，この凹部の奥まで研磨することが可能である。
【００８１】
また，弾性材料に練り込み，又は弾性材料から成る核の表面に付着させる砥粒の材質及び粒径は，研磨対象とする人工歯の材質や仕上がり状態に応じて適宜選択することができるが，光沢面あるいは鏡面を得るためには好ましくは平均粒径数μm〜数十μm程度のものを使用し，研磨状態に応じて段階的に粒径の小さな砥粒が練り込まれ，あるいは付着された弾性研磨材を使用するものとしても良い。
【００８２】
（２）噴射条件
以上で説明した人工歯３０に対し，前述した位置及び角度で配置されたブラストノズル２０を介して圧縮気体と共に研磨材を噴射する。
【００８３】
研磨材の噴射に使用する圧縮気体としては，圧縮空気の他，アルゴンや窒素等の不活性ガスの圧縮気体を使用することもできるが，コスト面において圧縮空気の使用が有利である。
【００８４】
研磨材の噴射に使用する圧縮気体の噴射圧力は，研磨対象とする人工歯３０の材質や噴射時間，使用する研磨材の材質等に応じて０．１〜０．５MPaの範囲より選択する。
【００８５】
噴射時間は，研磨対象とする人工歯の材質や形状，使用する研磨材（砥粒）の材質や粒径によって適宜調整が必要であるが，人工歯１個当たりの処理時間は，数十秒から数分程度である。
【００８６】
〔作用等〕
以上で説明したように，ブラストノズル２０の先端２０ａを人工歯３０の咬合面３１に向けると共に，歯軸３３に対するブラストノズル２０の軸芯２４の傾斜角θを０〜９０°の範囲として圧縮気体と共に研磨材を噴射することで，ブラストノズル２０より噴射された圧縮気体は，人工歯３０に衝突した後，人工歯３０の表面に沿った流れを形成する。
【００８７】
その結果，この圧縮気体の流れに沿って，圧縮気体と共に噴射された研磨材も移動することで，人工歯３０の表面を滑動する研磨材によって，人工歯３０の表面が研磨される。
【００８８】
前述した噴射方向で研磨材を噴射することで，人工歯３０の側面３８では，図４（Ａ）に示すように人工歯３０の咬合面３１側から歯頸３２側に向かう研磨材の流れが生じることで，マージン部３４の縁３５の部分がマージン部３４から支台に自然に移行するように研磨されると共に，マージン部３４の過剰な研磨による薄肉化等を防止できる。
【００８９】
また，このように咬合面３１側から歯頸３２側に向かう研磨材の流れが生じることで，中空部３６を封止していない状態で研磨した場合であっても中空部３６内に研磨材が入り込み難く，中空部３６の内壁３７が研磨されることによる装着後の脱落やがたつきの発生も防止できる。
【００９０】
これに対し，傾斜角θが９０°を超えた位置より歯頸３２に向けて研磨材を噴射すると，咬合面３１が研磨されないだけでなく，人工歯２０の側面３８部分には図４（Ｂ）に示すように歯頸３２側から咬合面３１側に向かう研磨材の流れが生じることで，研磨材がマージン部３４や，マージン部３４の縁３５を削り取り，マージン部３４の薄肉化による強度低下や，装着時に支台歯とマージン部３４の縁３５との間に段差が生じ得る。
【００９１】
また，人工歯３０の中空部３６を封止せず，あるいは封止が不十分な状態で研磨を行うと，中空部３６内に研磨材が入り込んで内壁３７が研磨されることで，装着後の脱落やがたつきが発生するおそれがあるが，本発明の研磨方法では，このような強度低下，段差の発生，がたつきの発生を防止することができる。
【００９２】
また，本発明の方法では，人工歯３０の咬合面３１に形成した裂溝３１ｂのような，人工歯３０の表面に生じている微細な凹部内にも研磨材が入り込んで光沢面や鏡面に研磨することができ，手作業により別途裂溝３１ｂの研磨等を行うことなく，１台の研磨装置で人工歯３０の各部を全て研磨することが可能である。
【実施例】
【００９３】
次に，本発明の研磨方法によって人工歯を研磨した研磨試験例を実施例として示す。
【００９４】
〔試験方法〕
樹脂製の人工歯（実施例１），金属製の人工歯（実施例２），及び，セラミックス製の人工歯（実施例３）のそれぞれに対し，本発明の方法による研磨を行った。各人工歯の材質と研磨条件を表１に示す。
【００９５】
なお，処理対象とした人工歯は，いずれも，臼歯を模したクラウン（歯冠）である。
【００９６】
【表１】
2018191909.tif 000003
【００９７】
〔試験結果〕
（１）実施例１
実施例１（ハイブリッドレジン製人工歯の研磨）による研磨前後の人工歯の表面粗さを，触針式表面粗さ計（株式会社東京精密製造製）を使用して測定した結果，及び目視により光沢状態を観察した結果を下記の表２に示す。
【００９８】
【表２】
2018191909.tif 000004
【００９９】
以上の結果から，本発明の研磨方法によりハイブリッドレジン製の人工歯を研磨することで，表面粗さが大幅に改善すると共に，良好な光沢が得られる状態にまで研磨することができ，１個当たり２分という極めて短い時間で人工歯の仕上げ研磨を行うことができた。
【０１００】
また，研磨後の人工歯の中空部には一切研磨が及んでおらず，また，研磨後において，マージン部の薄肉化や変形（周縁の後退等）は確認されず，装着後の割れや欠け，揺動，支台歯との段差の発生等の心配がない状態に研磨することができた。
【０１０１】
なお，実施例２（金属製クラウンの研磨），及び実施例３（セラミックス製クラウンの研磨）においても，研磨後の人工歯では，同様に光沢感の優れた仕上がりを得ることができており，本発明の方法が，材質を問わず，人工歯の仕上げ研磨に好適に利用できることが確認できた。
【符号の説明】
【０１０２】
１  研磨装置
１０  キャビネット
１１  加工室
１２  ホッパ
１３  研磨材導入管
１４  集塵機
１４ａ  フィルタ
１５  排気管
２０  ブラストノズル
２０ａ  先端（ブラストノズルの）
２１  ジェット
２２  ノズルチップ
２３  混合室
２４  軸芯
３０  人工歯（クラウン）
３１  咬合部（咬合面）
３１ａ  咬頭
３１ｂ  裂溝
３２  歯頸
３３  歯軸
３４  マージン部
３５  縁
３６  中空部
３７  内壁
３８  側面
４０  支持具
４１  ヘッド部
４２  回転軸
４３  チャック
４５  治具
４５ａ  支台
４５ｂ  支軸
５０  ターンテーブル
６０  研磨材
１００  研磨装置
１０１  第１回転軸
１０２  第２回転軸
１０３  ホルダ
１０４  研磨槽
１３０  人工歯（クラウン）
１３１  咬合部（咬合面）
１３１ａ  咬頭
１３１ｂ  裂溝
１３２  歯頸
１３３  歯軸
１３４  マージン部
１３５  縁
１３６  中空部
１３７  内壁
１３８  側面
１４５  治具
１４５ａ  石膏支台
１４５ｂ  支軸
１６０  研磨材
１７０  支台歯
１７１  軸面
Ｐ  加工位置
Ｍ  モータ
θ  傾斜角
【図１】
2018191909.tif 000005
【図２】
2018191909.tif 000006
【図３】
2018191909.tif 000007
【図４】
2018191909.tif 000008
【図５】
2018191909.tif 000009
【図６】
2018191909.tif 000010